(57)【要約】【課題】  ポリオレフィン素材に対する付着性に優れ、得られる塗膜が耐傷付き性に優れる艶消し塗料を提供する。【解決手段】  アクリル変性塩素化ポリプロピレン（ａ）、ウレタン樹脂（ｂ）、相溶化剤（ｃ）を含むバインダー樹脂と、ウレタン樹脂粒子（ｄ）とを含有し、（ｄ）成分の硬度が、平均１０％強度で０．２５〜１．５０ｋｇｆ／ｍｍ2 であり、（ａ）成分中のアクリル樹脂（ａ１）および（ｃ）成分の合計（ａ１＋ｃ）と、（ｂ）成分との比率が、（ａ１）＋（ｃ）＋（ｂ）（１００質量％）中、（ａ１＋ｃ）成分５０〜６５質量％、（ｂ）成分３５〜５０質量％であり、（ａ）成分中の塩素化ポリプロピレン（ａ２）の量がバインダー樹脂（１００質量％）中１０〜２５質量％であり、（ｄ）成分の量がバインダー樹脂１００質量部に対して２５〜４０質量部である艶消し塗料組成物。【選択図】        なし【特許請求の範囲】
【請求項１】
アクリル変性塩素化ポリプロピレン（ａ）、ウレタン樹脂（ｂ）および相溶化剤（ｃ）を含むバインダー樹脂と、
ウレタン樹脂粒子（ｄ）とを含有し、
前記ウレタン樹脂粒子（ｄ）の硬度が、圧縮試験によって粒子の径が１０％変形する時の荷重により求められる平均１０％強度で０．２５〜１．５０ｋｇｆ／ｍｍ2 であり、
アクリル変性塩素化ポリプロピレン（ａ）中のアクリル樹脂（ａ１）および相溶化剤（ｃ）の合計と、ウレタン樹脂（ｂ）との比率が、アクリル樹脂（ａ１）、相溶化剤（ｃ）およびウレタン樹脂（ｂ）の合計（１００質量％）中、アクリル樹脂（ａ１）および相溶化剤（ｃ）の合計５０〜６５質量％、ウレタン樹脂（ｂ）３５〜５０質量％であり、
アクリル変性塩素化ポリプロピレン（ａ）中の塩素化ポリプロピレン（ａ２）の量が、バインダー樹脂（１００質量％）中、１０〜２５質量％であり、
ウレタン樹脂粒子（ｄ）の量が、バインダー樹脂１００質量部に対して、２５〜４０質量部であることを特徴とする艶消し塗料組成物。
【請求項２】
前記ウレタン樹脂粒子（ｄ）の平均粒子径が、６〜１２μｍであることを特徴とする請求項１記載の艶消し塗料組成物。
【請求項３】
アクリル変性塩素化ポリプロピレン（ａ）中のアクリル樹脂（ａ１）のガラス転移温度が、６０〜１００℃であることを特徴とする請求項１または請求項２記載の艶消し塗料組成物。
【請求項４】
前記相溶化剤（ｃ）が、ガラス転移温度が８０〜１００℃であり、枝に親水基モノマーからなるポリマー、幹に疎水基モノマーからなるポリマーを有する櫛形ポリマーであることを特徴とする請求項１ないし３いずれか１項に記載の艶消し塗料組成物。
【発明の詳細な説明】
【技術分野】
【０００１】
本発明は、ポリオレフィン素材の塗装に好適に用いられる艶消し塗料組成物に関する。
【背景技術】
【０００２】
インストルメンツパネル、エアバックカバー、ダッシュボード等の自動車内装材には、ポリプロピレン系樹脂（以下、ＰＰ樹脂と記す）、ポリオレフィン系熱可塑性エラストマー（以下、ＴＰＯ樹脂と記す）等のポリオレフィン素材が用いられている。
そして、これら自動車内装材には、運転者の視認性を確保することが要求されるため低光沢化が必須であり、自動車内装材用の艶消し塗料を用いて艶消し処理が施されている。
【０００３】
自動車内装材用の艶消し塗料には、まず、難塗装性のポリオレフィン素材に対する付着性が求められる。そのため、ポリオレフィン素材用の艶消し塗料としては、ポリオレフィン素材に対するに対する付着性を有するアクリル変性塩素化ポリプロピレン樹脂をバインダー樹脂とし、これに無機系体質顔料（シリカ、タルク等）、アクリル樹脂粒子などの艶消し剤を配合したものが用いられる（例えば、特許文献１参照）。
【０００４】
しかしながら、無機系体質顔料やアクリル樹脂粒子が配合された艶消し塗料から得られる塗膜は、無機系体質顔料やアクリル樹脂粒子によって硬質化しているため、指で触れた際に爪などによって塗膜表面に偏在する無機系体質顔料やアクリル樹脂粒子が削り取られた欠損部分が、凹んで傷となるばかりか、艶消し剤がなくなることで欠損部分の光沢が上昇し、結果として表面の白化が発生したり、光傷が残ったりすると言う問題があった。
【０００５】
また、塗膜を爪などで擦った際には、無機系体質顔料やアクリル樹脂粒子が削り取られなくても、塗膜自体が凹んで傷に成りやすい。しかしながら、塗膜に復元性がないため、擦った部分は凹んだままであり、結果、傷として残ってしまう。
【特許文献１】特開平７−７６６４６号公報
【発明の開示】
【発明が解決しようとする課題】
【０００６】
よって、本発明の目的は、ポリオレフィン素材に対する付着性に優れ、得られる塗膜が耐傷付き性に優れる艶消し塗料を提供することにある。
【課題を解決するための手段】
【０００７】
すなわち、本発明の艶消し塗料組成物は、アクリル変性塩素化ポリプロピレン（ａ）、ウレタン樹脂（ｂ）および相溶化剤（ｃ）を含むバインダー樹脂と、ウレタン樹脂粒子（ｄ）とを含有し、前記ウレタン樹脂粒子（ｄ）の硬度が、圧縮試験によって粒子の径が１０％変形する時の荷重により求められる平均１０％強度で０．２５〜１．５０ｋｇｆ／ｍｍ2 であり、アクリル変性塩素化ポリプロピレン（ａ）中のアクリル樹脂（ａ１）および相溶化剤（ｃ）の合計と、ウレタン樹脂（ｂ）との比率が、アクリル樹脂（ａ１）、相溶化剤（ｃ）およびウレタン樹脂（ｂ）の合計（１００質量％）中、アクリル樹脂（ａ１）および相溶化剤（ｃ）の合計５０〜６５質量％、ウレタン樹脂（ｂ）３５〜５０質量％であり、アクリル変性塩素化ポリプロピレン（ａ）中の塩素化ポリプロピレン（ａ２）の量が、バインダー樹脂（１００質量％）中、１０〜２５質量％であり、ウレタン樹脂粒子（ｄ）の量が、バインダー樹脂１００質量部に対して、２５〜４０質量部であることを特徴とするものである。
【０００８】
ここで、前記ウレタン樹脂粒子（ｄ）の平均粒子径は、６〜１２μｍであることが望ましい。
また、アクリル変性塩素化ポリプロピレン（ａ）中のアクリル樹脂（ａ１）のガラス転移温度は、６０〜１００℃であることが望ましい。
また、前記相溶化剤（ｃ）は、ガラス転移温度が８０〜１００℃であり、枝に親水基モノマー、幹に疎水基モノマーを有する櫛形ポリマーであることが望ましい。
【発明の効果】
【０００９】
本発明の艶消し塗料組成物は、アクリル変性塩素化ポリプロピレン（ａ）、ウレタン樹脂（ｂ）および相溶化剤（ｃ）を含むバインダー樹脂と、ウレタン樹脂粒子（ｄ）とを含有し、前記ウレタン樹脂粒子（ｄ）の硬度が、圧縮試験によって粒子の径が１０％変形する時の荷重により求められる平均１０％強度が０．２５〜１．５ｋｇｆ／ｍｍ2 であり、アクリル変性塩素化ポリプロピレン（ａ）中のアクリル樹脂（ａ１）および相溶化剤（ｃ）の合計と、ウレタン樹脂（ｂ）との比率が、アクリル樹脂（ａ１）、相溶化剤（ｃ）およびウレタン樹脂（ｂ）の合計（１００質量％）中、アクリル樹脂（ａ１）および相溶化剤（ｃ）の合計５０〜６５質量％、ウレタン樹脂（ｂ）３５〜５０質量％であり、アクリル変性塩素化ポリプロピレン（ａ）中の塩素化ポリプロピレン（ａ２）の量が、バインダー樹脂（１００質量％）中、１０〜２５質量％であり、ウレタン樹脂粒子（ｄ）の量が、バインダー樹脂１００質量部に対して、２５〜４０質量部であるものであるので、ポリオレフィン素材に対する付着性に優れ、得られる塗膜は耐傷つき性に優れる。
【００１０】
また、前記ウレタン樹脂粒子（ｄ）の平均粒径が、６〜１２μｍであれば、得られる塗膜の耐傷つき性は、さらに向上し、塗装外観も良好となる。
また、アクリル変性塩素化ポリプロピレン（ａ）中のアクリル成分（ａ１）のガラス転移温度が、６０〜１００℃であれば、得られる塗膜の耐油脂汚染性が向上する。
また、相溶化剤（ｃ）が、ガラス転移温度が８０〜１００℃であり、枝に親水基モノマーからなるポリマー、幹に疎水基モノマーからなるポリマーを有する櫛形ポリマーであれば、塗料の安定性が向上しかつ、耐油脂汚染性が向上する。
【発明を実施するための最良の形態】
【００１１】
以下、本発明について説明する。
＜アクリル変性塩素化ポリプロピレン（ａ）＞
本発明におけるアクリル変性塩素化ポリプロピレン（ａ）は、塩素化ポリプロピレンにアクリル系単量体をグラフト重合させて得られる、グラフト共重合体である。なお、このようにして得られるアクリル変性塩素化ポリプロピレン（ａ）中には、グラフト共重合体を形成していない未変性の塩素化ポリプロピレン、および塩素化ポリプロピレンに結合していないアクリル樹脂も存在するが、本発明においては、グラフト共重合体を形成していない塩素化ポリプロピレンおよびアクリル樹脂も、それぞれ塩素化ポリプロピレン（ａ２）およびアクリル樹脂（ａ１）に含め、これらをまとめてアクリル変性塩素化ポリプロピレン（ａ）とする。
【００１２】
アクリル樹脂（ａ１）を形成するアクリル系単量体としては、アクリル酸メチル、アクリル酸エチル、アクリル酸プロピル、アクリル酸イソプロピル、アクリル酸ブチル、アクリル酸ヘキシル、アクリル酸オクチル、アクリル酸ラウリル、メタクリル酸メチル、メタクリル酸エチル、メタクリル酸プロピル、メタクリル酸イソプロピル、メタクリル酸ブチル、メタクリル酸ヘキシル、メタクリル酸オクチル、メタクリル酸ラウリル等のアクリル酸またはメタクリル酸のアルキルエステル；アクリル酸メトキシブチル、メタクリル酸メトキシブチル、アクリル酸メトキシエチル、メタクリル酸メトキシエチル、アクリル酸エトキシブチル、メタクリル酸エトキシブチル等のアクリル酸またはメタクリル酸のアルコキシアルキルエステル；アリルアクリレート、アリルメタクリレート等のアクリル酸またはメタクリル酸のアルケニルエステル；ヒドロキシエチルアクリレート、ヒドロキシエチルメタクリレート、ヒドロキシブチルアクリレート、ヒドロキシブチルメタクリレート、ヒドロキシプロピルアクリレート、ヒドロキシプロピルメタクリレート等のアクリル酸またはメタクリル酸のヒドロキシアルキルエステル；アリルオキシエチルアクリレート、アリルオキシエチルメタクリレート等のアクリル酸またはメタクリル酸のアルケニルオキシアルキルエステル；アクリルアミド、アクリロニトリル、メタクリロニトリル、アクリル酸、メタクリル酸などが挙げられる。これらは単独で、または２種以上を併せて用いることができる。
【００１３】
また、これらはアクリル系単量体とともに、他のビニル系単量体を併用しても構わない。他のビニル系単量体としてはスチレン、α−メチルスチレン、ビニルトルエン、ｐ−クロルスチレン等のビニル芳香族化合物；ブタジエン、イソプレン、クロロプレン等のオレフィン系化合物；酢酸ビニル、アリルアルコール、マレイン酸などが挙げられる。
【００１４】
アクリル樹脂（ａ１）のガラス転移温度（Ｔｇ）は、６０〜１００℃であることが好ましい。Ｔｇが６０℃未満では、得られる塗膜の耐油脂汚染性が低下する恐れがあり、Ｔｇが１００℃を越えると、得られる塗膜が硬くなり、耐傷つき性が低下する恐れがある。ここで、アクリル樹脂（ａ１）のガラス転移温度（Ｔｇ）は、単量体ａ，ｂ，ｃ・・・からなる共重合体の場合は、以下の式で求められる。
１／Ｔｇ＝ｍa／Ｔｇa＋ｍb／Ｔｇb＋ｍc／Ｔｇc＋・・・
ｍa ：単量体ａの質量分率、Ｔｇa ：単量体ａから得られる単独重合体のＴｇ［Ｋ］、
ｍb ：単量体ｂの質量分率、Ｔｇb ：単量体ｂから得られる単独重合体のＴｇ［Ｋ］、
ｍc ：単量体ｃの質量分率、Ｔｇc ：単量体ｃから得られる単独重合体のＴｇ［Ｋ］。
【００１５】
塩素化ポリプロピレン（ａ２）は、塩素により変性が施されたポリプロピレンであり、塩素含有率は通常、２０〜４０質量％である。
アクリル変性塩素化ポリプロピレン（ａ）は、塩素化ポリプロピレン、アクリル系単量体および重合開始剤と、必要に応じて有機溶剤との混合物を加熱し、塩素化ポリプロピレンにアクリル系単量体をグラフト重合させて得ることができる。
重合開始剤としては、通常の有機溶剤中で行われるラジカル重合に用いられるものを使用でき、例えば、過酸化ベンゾイル、ｔ−ブチルパーオキシ−２−エチルヘキサノエート等の過酸化物：アゾビスイソブチロニトリル、アゾビスジメチルバレロニトリル等のアゾ化合物等が挙げられる。
【００１６】
アクリル変性塩素化ポリプロピレン（ａ）は、例えば、スーパークロン２４０Ｈ、スーパークロン２２３Ｍ（日本製紙（株）製）、ハードレンＢ１３（東洋化成（株）製）など、市販品として入手可能である。
【００１７】
＜ウレタン樹脂（ｂ）＞
本発明におけるウレタン樹脂（ｂ）は、バインダー樹脂として用いられるものであって、後述のウレタン樹脂粒子（ｄ）とは異なり、有機溶剤に可溶なものである。
【００１８】
ウレタン樹脂（ｂ）は、例えば、ポリオール化合物とポリイソシアネート化合物とを反応させることによって得ることができる。
ポリオール化合物としては、破断伸度および破断強度が高いウレタン樹脂を得ることができることから、ポリエステル系ポリオール化合物、ポリエーテル系ポリオール化合物、ポリカーボネート系ポリオール化合物が好適に用いられる。
【００１９】
ポリエステル系ポリオール化合物としては、ポリカルボン酸と多価アルコールとのエステル反応で得られるものが挙げられる。ポリカルボン酸としては、例えば、フタル酸、イソフタル酸、テトラヒドロフタル酸、マレイン酸、フマル酸、メタコン酸、シトラコン酸、イタコン酸、アジピン酸、セバシン酸などが挙げられる。これらは単独で、または２種以上を併せて用いることができる。多価アルコールとしては、例えば、エチレングリコール、ジメチレングリコール、トリエチレングリコール、プロピレングリコール、１，６−ヘキサジオール、トリメチロールプロパン、グリセリン、ペンタエリスリトール、シクロヘキサンジメタノール、ビスヒドロキシエトキシベンゼン、Ｎ−アルキルジエタノールアミン、これらの多量体（２量体、３量体等）などが挙げられる。これらは単独で、または２種以上併せて用いることができる。
【００２０】
ポリエーテル系ポリオール化合物としては、上記多価アルコールにエチレンオキシド、プロピレンオキシド、ブチレンオキシド、スチレンオキシド等のアルキレンオキシドを付加重合させることによって得られるものが挙げられる。
ポリカーボネート系ポリオール化合物としては、例えば、ポリテトラメチレンカーボネートジオール、ポリヘキサメチレンカーボネートジオール、ポリ−１，４−シクロヘキサンメチレンカーボネートジオールなどが挙げられる。
また、これらポリオール化合物は単独で、または２種以上を併せて用いることができる。
【００２１】
ポリイソシアネート化合物としては、例えば、ヘキサメチレンジイソシアネート、メタキシレンジイソシアネート、トリレンジイソシアネート、イソホロンジイソシアネート、４，４−メチレンビス（シクロヘキシルイソシアネート）、ダイマー酸ジイソシアネート等の有機ジイソイアネート、これらの化合物と多価アルコールとの反応生成物が挙げられる。これらは単独で、または２種以上を併せて用いることができる。
【００２２】
ウレタン樹脂（ｂ）の破断強度は、得られる塗膜の耐傷つき性の点から、６ＭＰａ以上であることが好ましい。また、ウレタン樹脂（ｂ）の破断伸度は、得られる塗膜の柔軟性の点から８００％以上であることが好ましい。ここで、破断強度および破断伸度は、ウレタン樹脂単独から得られる膜厚１００μｍ程度のフィルムを、引っ張り試験機により５０ｍｍ/ｍｉｎの速度で破断するまで引っ張り続けたときの物性値である。
【００２３】
ポリオールがポリエステル系であるウレタン樹脂（ｂ）は、例えば、ＫＬ４９４またはＫＬ５４０Ｂ（荒川化学（株）製）、デスモラック４３４０（住友バイエル（株）製）などの市販品として入手可能である。
ポリオールがポリエーテル系であるウレタン樹脂（ｂ）は、例えば、ＫＬ４２２（荒川化学（株）製）などの市販品として入手可能である。
ポリオールがポリカーボネート系であるウレタン樹脂（ｂ）は、例えば、ＰＵ５７１５（荒川化学（株）製）などの市販品として入手可能である。
【００２４】
＜相溶化剤（ｃ）＞
相溶化剤（ｃ）は、枝に親水基モノマーからなるポリマー、幹に疎水基モノマーからなるポリマーを有するアクリル系の櫛形ポリマーであり、塗膜中において海島構造を構成し、塗料の安定性を向上させる。ここで、親水基モノマーは、上述のアクリル系単量体、ビニル系樹脂のうち、アクリル酸またはメタクリル酸のヒドロキシアルキルエステル、アクリル酸、メタクリル酸などの親水性を有する単量体を主成分とするものであり、疎水基モノマーは、上述のアクリル系単量体、ビニル系単量体のうち、アクリル酸またはメタクリル酸のアルキルエステル、スチレンなど疎水性を有する単量体を主成分とするものである。
また、相溶化剤（ｃ）は、ガラス転移温度が８０〜１００℃であることが好ましい。相溶化剤（ｃ）のガラス転移温度が８０℃未満では、塗膜の耐油脂汚染性が低下する恐れがあり、１００℃を超えると、得られる塗膜の破断伸度が低下する恐れがある。
相溶化剤（ｃ）としては、例えば、レゼダＧＣ３６０、レゼダＧＰ３１０Ｓ（東亞合成（株）製）などが挙げられる。
【００２５】
＜ウレタン樹脂粒子（ｄ）＞
ウレタン樹脂粒子（ｄ）は、ウレタン樹脂を架橋したビーズ状のものであって、上述のウレタン樹脂（ｂ）に比べ分子量が高く、有機溶剤に不溶のものである。
ウレタン樹脂粒子（ｄ）の平均粒径は、６〜１２μｍであることが好ましい。平均粒径が６μｍ未満では、ウレタン樹脂粒子（ｄ）が塗膜の中に沈み込み、艶消しの効果が低くなる恐れがあり、平均粒径が１２μｍを超えると、塗膜にざらつきが生じ、また、摩耗接点が大きくなることから、擦れなどによって塗膜から削り取られやすくなる。
【００２６】
ウレタン樹脂粒子（ｄ）の硬度は、圧縮試験によって粒子の径が１０％変形する時の加重により求められる１０％平均強度で、０．２５〜１．５０ｋｇｆ／ｍｍ2 であることが好ましい。１０％平均強度が０．２５ｋｇｆ／ｍｍ2 未満では、弾性不足して擦れなどによってつぶれやすくなり、その部分の塗膜の光沢が上昇する恐れがあり、１０％平均強度が１．５０ｋｇｆ／ｍｍ2 を超えると、塗膜が硬質化し、ウレタン樹脂粒子（ｄ）が削り取られやすくなる。ここで、１０％平均強度は、（株）島津製作所製、微小圧縮試験機ＭＣＴＭ−５００を用いた微粒子の圧縮試験によって測定される、粒子の径が１０％変形する時の加重から求められる数値であり、５回の測定の平均値で示される。
【００２７】
市販の架橋ウレタン樹脂粒子には、超軟質、軟質、硬質、軟質と硬質との中間（中硬度）のものがあり、１０％平均強度が０．２５〜１．５０ｋｇｆ／ｍｍ2 であるウレタン樹脂粒子としては、中硬度のものがおおよそ該当する。このようなウレタン樹脂粒子（ｄ）としては、例えば、アートパールＣＴ６３０Ｔ、アートパールＵ６００Ｔ（根上工業（株）製）、バーノックＣＦＢ−１０１−４０（大日本インキ化学工業（株）製）などの市販品が例示できる。
【００２８】
＜艶消し塗料組成物＞
本発明の艶消し塗料組成物は、アクリル変性塩素化ポリプロピレン（ａ）、ウレタン樹脂（ｂ）および相溶化剤（ｃ）を含むバインダー樹脂と、ウレタン樹脂粒子（ｄ）とを含有するものである。
【００２９】
アクリル変性塩素化ポリプロピレン（ａ）中のアクリル樹脂（ａ１）および相溶化剤（ｃ）の合計と、ウレタン樹脂（ｂ）との比率が、アクリル樹脂（ａ１）、相溶化剤（ｃ）およびウレタン樹脂（ｂ）の合計（１００質量％）中、アクリル樹脂（ａ１）および相溶化剤（ｃ）の合計５０〜６５質量％、ウレタン樹脂（ｂ）３５〜５０質量％である。アクリル樹脂（ａ１）および相溶化剤（ｃ）の合計が５０％質量未満では（ウレタン樹脂（ｂ）が５０質量％を超えると）、得られる塗膜の耐油脂汚染性が低下し、アクリル樹脂（ａ１）および相溶化剤（ｃ）の合計が６５質量％を超えると（ウレタン樹脂（ｂ）が３５質量％未満では）、得られる塗膜の破断強度、破断伸度が不十分となり、耐傷つき性が低下する。
【００３０】
アクリル変性塩素化ポリプロピレン（ａ）中の塩素化ポリプロピレン（ａ２）の量は、バインダー樹脂（１００質量％）中、１０〜２５質量％である。塩素化ポリプロピレン（ａ２）の量が１０質量％未満では、ポリオレフィン素材への付着性が不十分となり、塩素化ポリプロピレン（ａ２）の量が２５質量％を超えると、得られる塗膜の耐油脂汚染性が低下する。
【００３１】
ウレタン樹脂粒子（ｄ）の量は、バインダー樹脂の合計１００質量部に対して、２５〜４０質量部である。ウレタン樹脂粒子（ｄ）の量が２５質量部未満では、艶消し効果が不十分となり目的の艶に達せず、ウレタン樹脂粒子（ｄ）の量が４０質量部を超えると、バインダー樹脂との馴染みが低下し、塗膜の強度が低下する恐れがある。
相溶化剤（ｃ）の量は、アクリル変性塩素化ポリプロピレン（ａ）とウレタン樹脂（ｂ）と相溶化剤（ｃ）との合計（１００質量％）中、２０〜４０質量％であることが好ましい。
【００３２】
また、本発明の艶消し塗料組成物には、必要に応じて、塗面調整剤、流動性調整剤、紫外線吸収剤、光安定剤、硬化触媒、体質顔料、着色顔料、金属顔料等を加えても良い。
本発明の艶消し塗料組成物は、所望の固形分濃度と成るように有機溶剤と混合して有機溶剤系塗料として用いられる。有機溶剤としては、通常の有機溶剤系塗料に用いられる、アセトン、メチルエチルケトン、ジメチルエチルケトン等のケトン系溶剤；酢酸エチル、酢酸ブチル等のエステル系溶剤；トルエン、キシレン、ナフサ等の炭化水素系溶剤などが挙げられる。
【００３３】
＜作用＞
以上、説明した本発明の艶消し塗料組成物にあっては、以下の理由から得られる塗膜の耐傷つき性が優れている。
本発明の艶消し塗料組成物から得られる塗膜においては、図１に示すように塗膜１表面にウレタン樹脂粒子（ｄ）２が偏在している。ここで、塗膜１は、バインダー樹脂として破断強度の高いウレタン樹脂（ｂ）を含んでいるため、弾性を有している。よって、図２に示すように、擦れなどによって塗膜１に力が加わっても、その力が塗膜１およびウレタン樹脂粒子（ｄ）２の弾性により吸収され、ウレタン樹脂粒子（ｄ）２が削り取られにくく、また、塗膜１に傷が付きにくい。
【００３４】
また、ウレタン樹脂（ｂ）とウレタン樹脂粒子（ｄ）とは、同種の樹脂であり、親和力が高いため、塗膜とウレタン樹脂粒子（ｄ）とは強く密着している。そして、ウレタン樹脂（ｂ）は破断伸度が高いので、得られる塗膜は伸びやすい。よって、擦れなどによってウレタン樹脂粒子に横方向の力が加わっても、ウレタン樹脂粒子（ｄ）と強く密着した塗膜が、ウレタン樹脂粒子（ｄ）の動きに追随するように伸び、ウレタン樹脂粒子（ｄ）が削り取られにくくなっている。
【００３５】
さらに、ウレタン樹脂（ｂ）およびウレタン樹脂粒子（ｄ）は、破断強度が高く、弾性を有しているので、図２に示すように、擦れなどによって加わる力によって塗膜１およびウレタン樹脂粒子（ｄ）２が凹み、その部分が傷となっても、図３に示すように、弾性による復元力によってこれらの凹みが消え、傷が残りにくくなる。結果として、傷の付きにくい塗膜となる。
【００３６】
また、本発明の艶消し塗料組成物にあっては、アクリル変性塩素化ポリプロピレン（ａ）を含んでいるので、ポリオレフィン素材への付着性に優れている。また、アクリル変性塩素化ポリプロピレン（ａ）中のアクリル樹脂（ａ１）と相溶化剤（ｃ）によって、アクリル変性塩素化ポリプロピレン（ａ）とウレタン樹脂（ｂ）との相溶性が高くなっているので、ウレタン樹脂（ｂ）の持つ高い破断強度および破断強度を得られる塗膜に十分に反映させることができ、塗膜の耐傷つき性を十分に発揮させることが出来る。
【実施例】
【００３７】
以下、実施例を示して本発明を詳しく説明する。
本実施例で用いた各成分は以下の通りである。
【００３８】
（アクリル変性塩素化ポリプロピレン（ａ））
スーパークロン２４０Ｈ（日本製紙（株）製、塩素含有率４．４質量％、固形分３０質量％、質量平均分子量７〜９万、アクリル樹脂（ａ１）含有量８０質量％、塩素化ポリプロピレン（ａ２）含有量２０質量％、アクリル樹脂（ａ１）のＴｇ１００℃）。
ハードレンＢ１３（東洋化成（株）製、塩素含有量１６質量％、固形分３０質量％、質量平均分子量７〜９万、アクリル樹脂（ａ１）含有量４０質量％、塩素化ポリプロピレン（ａ２）含有量６０質量％、アクリル樹脂（ａ１）のＴｇ６０℃）。
【００３９】
（ウレタン樹脂（ｂ））
ＫＬ４９４（荒川化学（株）製、ポリオールがポリエステル系、破断強度１４．７ＭＰａ、破断伸度８００％、固形分３０質量％、質量平均分子量３万、Ｔｇ−１０℃）。
（相溶化剤（ｃ））
レゼダＧＣ３６０（東亞合成（株）製、アクリル系の櫛形ポリマー、固形分４５質量％、質量平均分子量２．０〜２．５万）。
（ウレタン樹脂粒子（ｄ））
アートパールＣＴ６３０Ｔ（根上工業（株）製、平均粒径６〜８μｍ、平均１０％強度０．５５ｋｇｆ／ｍｍ2 ）。
【００４０】
［実施例１］
スーパークロン２４０Ｈ（２５質量％）、ハードレンＢ１３（２０質量％）、ＫＬ４９４（３５質量％）、レゼダＧＣ３６０（２０質量％）をディスパーにより十分攪拌し、バインダー樹脂固形分が２０質量％になるように、トルエンで稀釈調整を行ない、クリア塗料（Ｉ）を得た。
クリア塗料（Ｉ）において、ウレタン樹脂（ｂ）／［アクリル樹脂（ａ１）＋相溶化剤（ｃ）］（質量比）は、４０／６０であり、塩素化ポリプロピレン（ａ２）は、バインダー樹脂固形分（１００質量％）中、１５質量％であった。
クリヤ塗料（Ｉ）の固形分（１００質量部）に対し、中硬度ウレタン樹脂粒子（アートパールＣＴ６３０Ｔ）を３０質量部（目標６０°グロス１．０）配合し、ディスパーで十分攪拌し、艶消し塗料（Ｉ）を得た。
【００４１】
この艶消し塗料を炭化水素系溶剤で稀釈粘度１４秒（フォードカップＦＣ４で測定）になるように稀釈し、塗装グレードのポリプロピレン（ＰＰ）樹脂板（厚み３０ｍｍ）の表面に、スプレーガン（アネストイワタＷ−６１）を用いて、塗膜の厚さが２０μｍとなるように塗装し、熱風強制乾燥炉にて７０℃で１０分乾燥させ塗膜を形成した。
同様にして、オレフィン系熱可塑性エラストマー（ＴＰＯ）板（厚み３０ｍｍ）の表面に塗膜を形成させた。
これら塗膜について、以下の評価を行った。結果を表１に示す。
【００４２】
（付着性）
塗装面にカッターで碁盤目（１ｍｍ間隔、１００マス）状に切り込みを入れ、セロハンテープを密着させ真上に引きはがしたときの剥がれ等を確認した。
評価：○異常なし、△欠け、×剥がれ。
【００４３】
（屈曲性）
塗膜が形成されたＴＰＯ板を、直径１０φの金属棒に、塗装面が内側になるように巻き付け、塗装面の割れを確認した。
評価：○異常なし、△わずかに割れ、×割れ（音を発する程）。
【００４４】
（耐傷つき性）
摺動摩耗試験機を用い、ある一定荷重（５００ｇ／ｃｍ2 ）にてガーゼを付けた摩耗子を塗装面に押し付け、一定回数（５０回）往復摩耗させ、塗装面の傷の外観（目立ちにくさ）と回復性を確認した。
外観評価：
○目立たない：初期設定グロス→摩耗試験後のグロス上昇率１３０％以下。
△多少目立つ：初期設定グロス→摩耗試験後のグロス上昇率１６０％以下。
×目立つ    ：初期設定グロス→摩耗試験後のグロス上昇率１６０％超える。
回復性評価：
○良好：初期設定グロス→回復後のグロス上昇率１２０％以下。
△普通：初期設定グロス→回復後のグロス上昇率１５０％以下。
×なし：初期設定グロス→回復性なし。
【００４５】
（耐油脂汚染性）
塗装面に油脂類（例えば牛脂など）を塗布後、恒温試験機にて一定温度、時間で加温したのちに、塗膜の各素材への付着性の優劣を確認した。
評価：○異常なし、△欠け、×剥がれ、
【００４６】
［比較例１］
スーパークロン２４０Ｈ（２５質量％）、ハードレンＢ１３（１８質量％）、ＫＬ４９４（５２質量％）、レゼダＧＣ３６０（５質量％）をディスパーにより十分攪拌し、バインダー樹脂固形分が２０質量％になるように、トルエンで稀釈調整を行ない、クリア塗料（II）を得た。
クリア塗料（II）において、ウレタン樹脂（ｂ）／［アクリル樹脂（ａ１）＋相溶化剤（ｃ）］（質量比）は、６０／４０であり、塩素化ポリプロピレン（ａ２）は、バインダー樹脂固形分（１００質量％）中、１５質量％であった。
クリヤ塗料（II）の固形分（１００質量部）に対し、中硬度ウレタン樹脂粒子（アートパールＣＴ６３０Ｔ）を３０質量部（目標６０°グロス１．０）配合し、ディスパーで十分攪拌し、艶消し塗料（II）を得た。実施例１と同様にして評価を行った。結果を表１に示す。
【００４７】
［比較例２］
スーパークロン２４０Ｈ（２５質量％）、ハードレンＢ１３（２０質量％）、ＫＬ４９４（２９質量％）、レゼダＧＣ３６０（２６質量％）をディスパーにより十分攪拌し、バインダー樹脂固形分が２０質量％になるように、トルエンで稀釈調整を行ない、クリア塗料(III）を得た。
クリア塗料(III）において、ウレタン樹脂（ｂ）／［アクリル樹脂（ａ１）＋相溶化剤（ｃ）］（質量比）は、３０／７０であり、塩素化ポリプロピレン（ａ２）は、バインダー樹脂固形分（１００質量％）中、１５質量％であった。
クリヤ塗料(III）の固形分（１００質量部）に対し、中硬度ウレタン樹脂粒子（アートパールＣＴ６３０Ｔ）を３０質量部（目標６０°グロス１．０）配合し、ディスパーで十分攪拌し、艶消し塗料(III）を得た。結果を表１に示す。
【００４８】
［比較例３］
スーパークロン２４０Ｈ（２０質量％）、ハードレンＢ１３（９質量％）、ＫＬ４９４（４２質量％）、レゼダＧＣ３６０（２９質量％）をディスパーにより十分攪拌し、バインダー樹脂固形分が２０質量％になるように、トルエンで稀釈調整を行ない、クリア塗料（IV）を得た。
クリア塗料（IV）において、ウレタン樹脂（ｂ）／［アクリル樹脂（ａ１）＋相溶化剤（ｃ）］（質量比）は、４０／６０であり、塩素化ポリプロピレン（ａ２）は、バインダー樹脂固形分（１００質量％）中、８質量％であった。
クリヤ塗料（IV）の固形分（１００質量部）に対し、中硬度ウレタン樹脂粒子（アートパールＣＴ６３０Ｔ）を３０質量部（目標６０°グロス１．０）配合し、ディスパーで十分攪拌し、艶消し塗料（IV）を得た。結果を表１に示す。
【００４９】
［比較例４］
スーパークロン２４０Ｈ（５質量％）、ハードレンＢ１３（５０質量％）、ＫＬ４９４（３０質量％）、レゼダＧＣ３６０（１５質量％）をディスパーにより十分攪拌し、バインダー樹脂固形分が２０質量％になるように、トルエンで稀釈調整を行ない、クリア塗料（Ｖ）を得た。
クリア塗料（Ｖ）において、ウレタン樹脂（ｂ）／［アクリル樹脂（ａ１）＋相溶化剤（ｃ）］（質量比）は、４０／６０であり、塩素化ポリプロピレン（ａ２）は、バインダー樹脂固形分（１００質量％）中、３０質量％であった。
クリヤ塗料（Ｖ）の固形分（１００質量部）に対し、中硬度ウレタン樹脂粒子（アートパールＣＴ６３０Ｔ）を３０質量部（目標６０°グロス１．０）配合し、ディスパーで十分攪拌し、艶消し塗料（Ｖ）を得た。結果を表１に示す。
【００５０】
［比較例５］
スーパークロン２４０Ｈ（２５質量％）、ハードレンＢ１３（２０質量％）、ＫＬ４９４（３５質量％）、レゼダＧＣ３６０（２０質量％）をディスパーにより十分攪拌し、バインダー樹脂固形分が２０質量％になるように、トルエンで稀釈調整を行ない、クリア塗料（VI）を得た。
クリア塗料（VI）において、ウレタン樹脂（ｂ）／［アクリル樹脂（ａ１）＋相溶化剤（ｃ）］（質量比）は、４０／６０であり、塩素化ポリプロピレン（ａ２）は、バインダー樹脂固形分（１００質量％）中、１５質量％であった。
クリヤ塗料（VI）の固形分（１００質量部）に対し、軟質ウレタン樹脂粒子（アートパールＣ８００、根上工業（株）製、ウレタン樹脂粒子、１０％平均強度＝０．０２４ｋｇｆ／ｍｍ2 ）を３０質量部（目標６０°グロス１．０）配合し、ディスパーで十分攪拌し、艶消し塗料（VI）を得た。結果を表１に示す。
【００５１】
［比較例６］
スーパークロン２４０Ｈ（２５質量％）、ハードレンＢ１３（２０質量％）、ＫＬ４９４（３５質量％）、レゼダＧＣ３６０（２０質量％）をディスパーにより十分攪拌し、バインダー樹脂固形分が２０質量％になるように、トルエンで稀釈調整を行ない、クリア塗料(VII）を得た。
クリア塗料(VII）において、ウレタン樹脂（ｂ）／［アクリル樹脂（ａ１）＋相溶化剤（ｃ）］（質量比）は、４０／６０であり、塩素化ポリプロピレン（ａ２）は、バインダー樹脂固形分（１００質量％）中、１５質量％であった。
クリヤ塗料(VII）の固形分（１００質量部）に対し、硬質アクリル樹脂粒子（アートパールＧ８００、根上工業（株）製、アクリル樹脂粒子、１０％平均強度＝２．５０ｋｇｆ／ｍｍ2 ）を３０質量部（目標６０°グロス１．０）配合し、ディスパーで十分攪拌し、艶消し塗料(VII）を得た。結果を表１に示す。
【００５２】
［比較例７］
スーパークロン２４０Ｈ（２５質量％）、ハードレンＢ１３（２０質量％）、ＫＬ４９４（３５質量％）、レゼダＧＣ３６０（２０質量％）をディスパーにより十分攪拌し、バインダー樹脂固形分が２０質量％になるように、トルエンで稀釈調整を行ない、クリア塗料（VIII）を得た。
クリア塗料（VIII）において、ウレタン樹脂（ｂ）／［アクリル樹脂（ａ１）＋相溶化剤（ｃ）］（質量比）は、４０／６０であり、塩素化ポリプロピレン（ａ２）は、バインダー樹脂固形分（１００質量％）中、１５質量％であった。
クリヤ塗料（VIII）の固形分（１００質量部）に対し、中硬度ウレタン樹脂粒子（アートパールＣＴ６３０Ｔ）を２０質量部（目標６０°グロス３．０）配合し、ディスパーで十分攪拌し、艶消し塗料（VIII）を得た。結果を表１に示す。
【００５３】
［比較例８］
スーパークロン２４０Ｈ（２５質量％）、ハードレンＢ１３（２０質量％）、ＫＬ４９４（３５質量％）、レゼダＧＣ３６０（２０質量％）をディスパーにより十分攪拌し、バインダー樹脂固形分が２０％になるように、トルエンで稀釈調整を行ない、クリア塗料（IX）を得た。
クリア塗料（IX）において、ウレタン樹脂（ｂ）／［アクリル樹脂（ａ１）＋相溶化剤（ｃ）］（質量比）は、４０／６０であり、塩素化ポリプロピレン（ａ２）は、バインダー樹脂固形分（１００質量％）中、１５質量％であった。
クリヤ塗料（IX）の固形分（１００質量部）に対し、中硬度ウレタン樹脂粒子（アートパールＣＴ６３０Ｔ）を４５質量部（目標６０°グロス０．５）配合し、ディスパーで十分攪拌し、艶消し塗料（IX）を得た。結果を表１に示す。
【００５４】
［比較例９］
市販のクリア塗料であるプラネットＰＰ−７（オリジン電気（株）製）を用意した。
この塗料において、ウレタン樹脂／アクリル樹脂（質量比）は、０／１００であり、塩素化ポリプロピレンは、バインダー樹脂固形分（１００質量％）中、１５質量％であった。
この塗料に、艶消し剤として樹脂粒子の代わりに体質顔料を配合し、ディスパーで十分攪拌した。目標６０°グロス１．０に調整し、艶消し塗料（Ｘ）を得た。結果を表１に示す。
【００５５】
【表１】
2005290314.tif 000002
【産業上の利用可能性】
【００５６】
本発明の艶消し塗料組成物は、ポリオレフィン素材に対する付着性に優れ、これから得られる塗膜が耐傷付き性に優れ、艶消し効果を長期間維持できるので、ポリオレフィン素材からなる自動車内装材の艶消し処理に好適に用いることができる
【図面の簡単な説明】
【００５７】
【図１】本発明の艶消し塗料組成物から得られる塗膜の一例を示す断面図である。
【図２】図１の塗膜に加わった圧力により凹みができた様子を示す断面図である。
【図３】図２の凹みが塗膜の復元力によって消えた様子を示す断面図である。
【符号の説明】
【００５８】
２  ウレタン樹脂粒子（ｄ）
【図１】
2005290314.tif 000003
【図２】
2005290314.tif 000004
【図３】
2005290314.tif 000005